(57)【要約】【課題】  透明基材フィルムの少なくとも片面に均一な厚さの透明ハードコート層を有し、干渉縞が目立ちにくく、視認性にすぐれた透明ハードコートフィルムを提供する。【解決手段】  透明基材フィルムの少なくとも片面に樹脂成分を含む塗工液を塗工し、乾燥したのち、硬化処理して、透明ハードコート層を形成するにあたり、上記の塗工液は、樹脂成分の希釈溶媒として２５℃での蒸気圧が１０mmＨｇ（１３．３ｈＰａ）以下の溶媒を用い、かつレベリング剤が樹脂成分１００重量部あたり０．０１〜０．５重量部添加されていることを特徴とする透明ハードコートフィルムの製造方法。【選択図】  図１
2005290090.tif 000002
【特許請求の範囲】
【請求項１】
透明基材フィルムの少なくとも片面に樹脂成分を含む塗工液を塗工し、乾燥したのち、硬化処理して、透明ハードコート層を形成するにあたり、上記の塗工液は、樹脂成分の希釈溶媒として２５℃での蒸気圧が１０mmＨｇ（１３．３ｈＰａ）以下の溶媒を用い、かつレベリング剤が樹脂成分１００重量部あたり０．０１〜０．５重量部添加されていることを特徴とする透明ハードコートフィルムの製造方法。
【請求項２】
樹脂成分の希釈溶媒としての２５℃での蒸気圧が１０mmＨｇ（１３．３ｈＰａ）以下の溶媒は、エチルセロソルブおよび／またはシクロヘキサノンである請求項１に記載の透明ハードコートフィルムの製造方法。
【請求項３】
レベリング剤は、シリコーン系レベリング剤である請求項１または２に記載の透明ハードコートフィルムの製造方法。
【請求項４】
レベリング剤の添加量は、樹脂成分１００重量部あたり０．０２〜０．１２重量部である請求項１〜３のいずれかに記載の透明ハードコートフィルムの製造方法。
【請求項５】
塗工液は、固形分濃度が２５〜４０重量％である請求項１〜４のいずれかに記載の透明ハードコートフィルムの製造方法。
【請求項６】
乾燥工程において、８０℃未満の温度で３０秒以上の予備乾燥を行う請求項１〜５のいずれかに記載の透明ハードコートフィルムの製造方法。
【請求項７】
請求項１〜６のいずれかに記載の方法で製造された透明ハードコートフィルム。
【請求項８】
請求項７に記載の透明ハードコートフィルムを第一の保護層とし、偏光子を介して第二の保護層を積層したことを特徴とする偏光フィルム。
【請求項９】
請求項７に記載の透明ハードコートフィルム、粘着剤層、透明導電層付き透明樹脂フィルムが、透明導電層が粘着剤層の反対面側となるように、上記の順に積層されていることを特徴とするタッチパネル用上部電極板。
【発明の詳細な説明】
【技術分野】
【０００１】
本発明は、透明基材フィルムの少なくとも片面に透明ハードコート層を有する透明ハードコートフィルム、詳しくは均一な厚さの透明ハードコート層を有する、干渉縞が目立ちにくく、視認性にすぐれた透明ハードコートフィルムに関し、たとえば、タッチパネル、パソコン、テレビ、液晶表示装置などの表示装置の表層として用いられる、またそれらの表層に貼り合わせる部材として用いられる上記フィルムに関する。
【背景技術】
【０００２】
タッチパネル、パソコン、テレビ、液晶表示装置などの表示装置における光学的性質の改善や、表面保護、汚れ防止、耐久性、ペン入力タイプタッチパネルのペンによる摺動性改善などにハードコートフィルムが使用されている。
このような目的で使用されるハードコートフィルムにおいて、ハードコート層には、透明性、耐擦傷性、視認性が求められ、また、ペン入力タイプのタッチパネルに使用されるハードコートフィルムの場合は、ペン摺動性やペン入力時の表面の滑り性が書き味に関連することから、とくに必要な特性として求められる。
【０００３】
しかしながら、ハードコート層により耐擦傷性、耐久性などの特性は向上するものの、ハードコート層と透明基材フィルムとの屈折率差および微妙な厚さのばらつきによって、干渉縞が発生し、視認性を低下させるという問題がある。
また、近年になり、ハードコートフィルムを備えた表示装置の使用環境であるオフィスの蛍光灯として、物がはっきり見えるということを特徴とした、特定波長の発光強度の強い三波長蛍光灯が増加してきている。このような三波長蛍光灯の下では、干渉縞がさらに顕著に現れることがわかってきている。
【０００４】
干渉縞の発生による視認性低下の問題に関連して、特許文献１〜４が提案されている。しかし、特許文献１は、三波長蛍光灯を用いて干渉縞を発生させ、その濃色部と淡色部の割合を規定したもので、具体的な解決策に関する言及はない。
【０００５】
特許文献２は、ハードコート層の減衰係数を５００〜７６０ｎｍの範囲において少なくとも１つの波長に対して０．００１以上とし、その減衰係数を向上する手段として３００ｎｍ以下の微粒子をハードコート層中に添加することを提案している。
しかし、ハードコート層中に光の波長以下の粒径の微粒子を添加すると、その塗工液中で微粒子が凝集したり、レーリー散乱により青色を示す領域の短波長成分がより強く微粒子により散乱されるため、透過光が黄色っぽく着色することが懸念される。
【０００６】
特許文献３は、浸漬法にてハードコート層の形成処理を施す場合に、初期乾燥時に塗工室内においてコーティング液層上方の風量を制御することを提案している。しかし、連続して塗工、乾燥を行う工程には、製造上、対応できない。
特許文献４は、ハードコート層に色素を添加して、ある一定の透過色相に保つことで、干渉縞を目立ち難くする方法を提案している。しかし、色素を用いて着色することは透過率の低下を招き、表示装置としての用途にはあまり好ましくない。
【０００７】
【特許文献１】特開２００２−２４１５２７号公報
【特許文献２】特開２００３−０５５６０７号公報
【特許文献３】特開２００３−２４５５０９号公報
【特許文献４】特開２００３−３３４８９１号公報
【発明の開示】
【発明が解決しようとする課題】
【０００８】
このように、透明基材フィルムと透明ハードコート層との屈折率差および微妙な厚さのばらつきにより干渉縞が生じて視認性が低下するという問題に対して、上記の特許文献１〜４の方法は十分な解決策となりえなかった。
【０００９】
また、上記の特許文献１〜４の方法以外に、透明基材フィルムの屈折率と透明ハードコート層の屈折率を全く同じにすることにより、干渉縞を比較的目立たなくすることはできる。しかし、この場合、透明性、耐擦傷性、ペン摺動性、ペン入力時の表面の滑り性などの他の特性を同時に満足させることが難しい。
さらに、透明ハードコート層に、その表面に凹凸形状ができるぐらいの粒径の粒子を添加することにより、干渉縞を解消することができる。しかし、このように透明ハードコート層に凹凸形状を形成すると、透明ハードコートフィルムを介して観察される画像の解像度が大きく低下するという別の問題を生じやすい。
【００１０】
本発明は、このような事情に照らして、透明基材フィルムの少なくとも片面に均一な厚さの透明ハードコート層を有し、干渉縞が目立ちにくく、視認性にすぐれた透明ハードコートフィルムを提供することを目的としている。
【課題を解決するための手段】
【００１１】
本発明者らは、上記の目的に対して、鋭意検討した結果、透明ハードコート層用の塗工液の希釈溶媒として蒸気圧の低いものを使用し、さらにこの塗工液中に一定量のレベリング剤を添加すると、前記したような透明ハードコート層中に微粒子や色素を添加したり、表面を凹凸形状にするなどの処理を施すことなく、厚さむらによって生じる干渉縞を目立たなくできることを見出し、本発明を完成するに至った。
【００１２】
すなわち、本発明は、透明基材フィルムの少なくとも片面（つまり片面または両面）に樹脂成分を含む塗工液を塗工し、乾燥したのち、硬化処理して、透明ハードコート層を形成するにあたり、上記の塗工液は、樹脂成分の希釈溶媒として２５℃での蒸気圧が１０mmＨｇ（１３．３ｈＰａ）以下の溶媒を用い、かつレベリング剤が樹脂成分１００重量部あたり０．０１〜０．５重量部添加されていることを特徴とする透明ハードコートフィルムの製造方法に係るものである。
【００１３】
とくに、本発明は、樹脂成分の希釈溶媒である２５℃での蒸気圧が１０mmＨｇ（１３．３ｈＰａ）以下の溶媒がエチルセロソルブおよび／またはシクロヘキサノンである上記製造方法、レベリング剤がシリコーン系レベリング剤である上記製造方法、レベリング剤の添加量が樹脂成分１００重量部あたり０．０２〜０．１２重量部である上記製造方法、塗工液の固形分濃度が２５〜４０重量％である上記製造方法、乾燥工程において８０℃未満の温度で３０秒以上の予備乾燥を行う上記製造方法を提供できるものである。
【００１４】
また、本発明は、上記の各製造方法で製造された透明ハードコートフィルムを提供できるものである。さらに、本発明は、上記透明ハードコートフィルムを第一の保護層とし、偏光子を介して第二の保護層を積層したことを特徴とする偏光フィルムを提供できるものである。また、本発明は、上記透明ハードコートフィルム、粘着剤層、透明導電層付き透明樹脂フィルムが、透明導電層が粘着剤層の反対面側となるように、上記の順に積層されていることを特徴とするタッチパネル用上部電極板を提供できるものである。
【発明の効果】
【００１５】
このように、本発明は、透明基材フィルムに樹脂成分を含む塗工液を塗工し、乾燥したのち、硬化処理して、透明ハードコート層を形成するにあたり、上記塗工液として、樹脂成分を蒸気圧の低い溶媒で希釈し、かつ一定量のレベリング剤を添加した塗工液を用いたことにより、均一な厚さの透明ハードコート層を有し、干渉縞が目立ちにくく、視認性にすぐれた、各種表示装置の表面保護層、偏光板の保護層やタッチパネルの上部透明電極などに有効に利用できる透明ハードコートフィルムを提供できる。
【発明を実施するための最良の形態】
【００１６】
以下に、本発明の製造方法を、図面を参考にして、説明する。
図１および図２は、本発明の製造方法により製造された透明ハードコートフィルムのふたつの例を示したものである。
図１に示す透明ハードコートフィルム３Ａは、透明基材フィルム１の片面に透明ハードコート層２が設けられている。また、図２に示す透明ハードコートフィルム３Ｂは、透明基材フィルム１の両面に透明ハードコート層２，２が設けられている。なお、これらの透明ハードコートフィルム３Ａ，３Ｂにおいて、上記の透明ハードコート層２以外に、任意の機能性薄膜層を、積層させることもできる。
【００１７】
透明基材フィルム１には、ポリエチレンテレフタレート、ポリブチレンテレフタレート、ポリエチレンナフタレート、ポリカーボネート、ポリエチレン、ポリプロピレン、ポリスチレン、ポリアリレート、環状オレフイン、トリアセチルセルロース、ポリアクリル、ポリ塩化ビニルなどの透明なプラスチックフィルムが用いられる。
これらのプラスチックフィルムの中でも、機械的強度や寸法安定性にすぐれる点で延伸加工とくに二軸延伸加工されたポリエチレンテレフタレートフィルムが、またフィルム面内の位相差が非常に少ないという点でトリアセチルセルロースが、好ましい。また、表面にコロナ放電処理を施したり、易接着層を設けることにより、透明ハードコート層２との接着性を向上させたものも好適に用いられる。このような透明基材フィルム１の厚さは、適用される材料により適宜選択されることになるが、一般には２５〜５００μｍであり、好ましくは４０〜２００μｍである。
【００１８】
透明ハードコート層２は、シロキサン系樹脂などの熱硬化型樹脂、エステル系、アクリル系、ウレタン系、アミド系、シリコーン系、エポキシ系などのモノマーやオリゴマーを光重合開始剤により硬化処理するタイプの紫外線硬化型樹脂、アクリル・ウレタン系やアクリル・エポキシ系などの前記モノマーやオリゴマーの複合型紫外線硬化型樹脂など、適宜の樹脂組成物を熱や紫外線照射で硬化させた硬化皮膜が挙げられる。
表面硬度などに代表されるハードコート性や耐擦傷性および透明性などの特性を備えるものであれば、とくに限定されるものではない。耐熱性に劣るような透明基材フィルム１の表面に、すぐれたハードコート性を付与するためには、電離放射線硬化性樹脂から形成された硬化被膜であるのがとくに好ましい。透明ハードコート層２の厚さとしては、通常１〜５０μｍであり、好ましくは２〜３０μｍである。
【００１９】
本発明においては、このような透明ハードコート層２を形成するため、透明基材フィルム１の片面または両面に、上記の樹脂成分を含む塗工液を塗工し、乾燥したのち、硬化処理する。その際、上記塗工液として、上記樹脂成分の希釈溶媒として２５℃での蒸気圧が１０mmＨｇ（１３．３ｈＰａ）以下の溶媒を用い、かつレベリング剤を樹脂成分に対して特定量添加した塗工液を使用することを大きな特徴とする。
【００２０】
希釈溶媒として使用する蒸気圧が２５℃で１０mmＨｇ（１３．３ｈＰａ）以下の溶媒としては、イソホロン、酢酸ペンチル、酢酸イソペンチル、ジエチレングリコールモノエチルエーテル、プロピレングリコールモノメチルエーテル、シクロヘキサノン、エチルセロソルブなどが挙げられる。これらの中でも、エチルセロソルブおよび／またはシクロヘキサノンが、沸点および産業上の利便性などの点により、好ましい。  
このような蒸気圧の低い希釈溶媒を使用すると、塗工後、乾燥工程での希釈溶媒の急激な揮発が抑えられ、透明ハードコート層の厚さむらの低減に好結果が得られて、干渉縞の発生を軽減できるという効果が奏される。
【００２１】
レベリング剤としては、フッ素系またはシリコーン系のレベリング剤が用いられるが、シリコーン系のレベリング剤がとくに好ましく用いられる。このシリコーン系のレベリング剤としては、ポリジメチルシロキサン、ポリエーテル変性ポリジメチルシロキサン、ポリメチルアルキルシロキサンなどが挙げられる。
このようなレベリング剤を、樹脂成分１００重量部あたり、０．０１〜０．５重量部、とくに好ましくは０．０２〜０．１２重量部の割合で、塗工液に添加すると、レベリング剤が塗膜表面にブリードして、表面張力を均一化し、厚さむらの低減と干渉縞の軽減にさらに好結果を与える。レベリング剤の添加量が過少となっても過多となっても、このような効果は得られにくい。
【００２２】
また、樹脂成分が電離放射線硬化型樹脂の場合、これにフッ素系やシリコーン系のレベリング剤を添加すると、予備乾燥や本乾燥時にこれらのレベリング剤が空気界面にブリードし、紫外線を照射して硬化させる際に、酸素による硬化阻害が防がれ、透明ハードコート層の最表面においても十分な硬度を有することができる。また、シリコーン系のレベリング剤のブリードにより滑り性が付与され、耐擦傷性が向上する。
【００２３】
塗工液の固形分濃度は、塗工方式により適宜調整することができるが、塗工液の粘度、希釈のために用いる蒸気圧が１０mmＨｇ（１３．３ｈＰａ）以下の溶媒量を考慮すると、２０〜５０重量％が好ましい。さらに好ましくは２５〜４０重量％である。このような固形分濃度に調節することにより、塗膜の厚さむらの低減とさらに適度な表面性が得られ、干渉縞の軽減により好結果が得られるものである。
【００２４】
このような塗工液を透明基材フィルム１の片面または両面に塗工したのち、乾燥する。この乾燥工程においては、予備乾燥を行ったのち、本乾燥を行うのが望ましい。塗工後、直ぐに本乾燥を行うと、希釈溶媒の急激な揮発により、塗布層内部にて対流が発生して、結果的に塗膜に微妙な厚さのばらつきを生じさせ、干渉縞が現れる。予備乾燥を行うと、このような干渉縞を効果的に軽減できることがわかった。
予備乾燥の条件としては、８０℃未満の温度で３０秒以上とすればよく、具体的には、室温で５分や４０℃で１分などの条件を設定することができる。生産性などを考慮して、３５〜４５℃で１分以内で予備乾燥を行うのが望ましい。その後の本乾燥は、８０℃以上の温度で適宜の時間を選択することができる。
【００２５】
本発明の透明ハードコートフィルムは、偏光板の保護層、各種表示装置の表面保護層、タッチパネル用上部電極板などに幅広く利用できる。
たとえば、偏光板の保護層として利用する場合、従来公知の偏光子の少なくとも片方の保護層として用いることができる。つまり、本発明の透明ハードコートフィルムを第一の保護層とし、偏光子を介して第二の保護層を積層した偏光フィルム（偏光板）とすることができる。また、保護層の上にさらに粘着剤層を積層して、液晶セルに貼付することで、視認性の良好なハードコート機能付きＬＣＤが得られる。
さらに、他の表示装置用として、各種の光学フィルムに本発明の透明ハードコートフィルムを粘着剤層を介して貼り合わせ、これを透明ハードコート層が外側となるように表示装置の表示画面上に貼り合わせるなどして、用いられる。
【００２６】
また、タッチパネル用上部電極板では、本発明の透明ハードコートフィルム、粘着剤層、透明導電層付き透明樹脂フィルムを、透明導電層が粘着剤層の反対面側となるように、上記の順に積層して、透明導電性積層フィルムとする。つまり、本発明の透明ハードコートフィルムと透明導電層付き透明樹脂フィルムとを、透明ハードコート層と透明導電層を外側にして、粘着剤層を介して貼り合わせ、透明導電性積層フィルムとする。
この透明導電性積層フィルムを上部電極板（透明電極板）として、タッチパネルを作製する。すなわち、上部電極板（可動電極）と下部電極板（固定電極）とを対向配置したタッチパネルにおいて、上部電極板として、上記構成の透明導電性積層フィルムを用いることにより、タッチパネルが得られる。タッチパネルの他の構成要素については、従来公知のタッチパネルと同様のものを使用することができる。
【００２７】
以下に、本発明の実施例を記載して、より具体的に説明する。ただし、本発明は、以下の実施例にのみ限定されるものではない。なお、以下において、「部」および「％」は、特記しない限り、重量基準である。
【実施例１】
【００２８】
透明基材フィルムとして、厚さが１２５μｍのポリエチレンテレフタレートフィルム（東洋紡社製の「Ａ４３００」）を使用した。また、透明ハードコート層用の塗工液として、下記のように調製した塗工液Ａを使用した。
＜塗工液Ａの調製＞
紫外線硬化型樹脂（旭電化社製の「ＫＲＸ５７１−７６ＮＬ」）１００部に、シリコーン系レベリング剤０．５部を混合し、この混合物を、２５℃での蒸気圧が５．３mmＨｇ（７．０ｈＰａ）のエチルセロソルブにて希釈し、固形分濃度が４０％となるように調整した。これを高速撹拌機で３分間撹拌して、塗工液Ａを調製した。
【００２９】
つぎに、透明基材フィルムの片面に、♯１６のワイヤーバーにて乾燥後の膜厚が７μｍとなるように、塗工液Ａを塗工し、予備乾燥として２５℃にて５分乾燥後、本乾燥として８０℃で３分乾燥した。その後、高圧水銀灯にて積算光量が３００ｍＪ／cm2 以上となるように紫外線を照射して、硬化処理を行い、透明ハードコート層を形成した。これにより透明ハードコートフィルムを作製した。
【実施例２】
【００３０】
塗工液Ａに代えて、下記のように調製した塗工液Ｂを使用した以外は、実施例１と同様にして、透明ハードコートフィルムを作製した。
＜塗工液Ｂの調製＞
紫外線硬化型樹脂（旭電化社製の「ＫＲＸ５７１−７６ＮＬ」）１００部に、シリコーン系レベリング剤０．５部を混合し、この混合物を、２０℃での蒸気圧が３．９５mmＨｇ（５．３ｈＰａ）、２６．４℃での蒸気圧が５mmＨｇ（６．７ｈＰａ）のシクロヘキサノンにて希釈し、固形分濃度が４０％となるように調整した。これを高速撹拌機で３分間撹拌して、塗工液Ｂを調製した。
【００３１】
比較例１
塗工液Ａの希釈用溶媒を、エチルセロソルブから、２５℃での蒸気圧が９２mmＨｇ（１２２．４ｈＰａ）の酢酸エチルに変更した以外は、実施例１と同様にして、透明ハードコートフィルムを作製した。
【００３２】
比較例２
塗工液Ａの希釈用溶媒を、エチルセロソルブから、１８．３８℃の蒸気圧が２０mmＨｇ（２６．６ｈＰａ）、２６℃での蒸気圧が３０mmＨｇ（３９．９ｈＰａ）のトルエンに変更した以外は、実施例１と同様にして、透明ハードコートフィルムを作製した。
【００３３】
比較例３
塗工液Ａの希釈用溶媒を、エチルセロソルブから、２２℃での蒸気圧が１６．５mmＨｇ（２２．０ｈＰａ）、５０．２℃での蒸気圧が６９．５mmＨｇ（９２．４ｈＰａ）のメチルイソブチルケトンに変更した以外は、実施例１と同様にして、透明ハードコートフィルムを作製した。
【００３４】
比較例４
塗工液Ａの希釈用溶媒を、エチルセロソルブから、２５℃での蒸気圧が１３mmＨｇ（１７．３ｈＰａ）の酢酸ブチルに変更した以外は、実施例１と同様にして、透明ハードコートフィルムを作製した。
【実施例３】
【００３５】
予備乾燥条件を、２５℃で１２秒乾燥し、さらに４０℃で１分乾燥するように変更した以外は、実施例１と同様にして、透明ハードコートフィルムを作製した。
【実施例４】
【００３６】
予備乾燥条件を、２５℃で１２秒乾燥し、さらに４０℃で１分乾燥するように変更した以外は、実施例２と同様にして、透明ハードコートフィルムを作製した。
【００３７】
比較例５
塗工液Ａの希釈用溶媒を、エチルセロソルブから、酢酸エチルに変更した以外は、実施例３と同様にして、透明ハードコートフィルムを作製した。
【００３８】
比較例６
塗工液Ａの希釈用溶媒を、エチルセロソルブから、トルエンに変更した以外は、実施例３と同様にして、透明ハードコートフィルムを作製した。
【００３９】
比較例７
塗工液Ａの希釈用溶媒を、エチルセロソルブから、メチルイソブチルケトンに変更した以外は、実施例３と同様にして、透明ハードコートフィルムを作製した。
【００４０】
比較例８
塗工液Ａの希釈用溶媒を、エチルセロソルブから、酢酸ブチルに変更した以外は、実施例３と同様にして、透明ハードコートフィルムを作製した。
【実施例５】
【００４１】
レベリング剤の添加量を０．０２部に変更し、かつエチルセロソルブによる希釈で塗工液の固定分濃度が３０％となるように変更した以外は、実施例１と同様にして、透明ハードコートフィルムを作製した。
【実施例６】
【００４２】
レベリング剤の添加量を０．０４部に変更し、かつエチルセロソルブによる希釈で塗工液の固定分濃度が３０％となるように変更した以外は、実施例１と同様にして、透明ハードコートフィルムを作製した。
【実施例７】
【００４３】
レベリング剤の添加量を０．０６部に変更し、かつエチルセロソルブによる希釈で塗工液の固定分濃度が３０％となるように変更した以外は、実施例１と同様にして、透明ハードコートフィルムを作製した。
【実施例８】
【００４４】
レベリング剤の添加量を０．１２部に変更し、かつエチルセロソルブによる希釈で塗工液の固定分濃度が３０％となるように変更した以外は、実施例１と同様にして、透明ハードコートフィルムを作製した。
【実施例９】
【００４５】
レベリング剤の添加量を０．２５部に変更し、かつエチルセロソルブによる希釈で塗工液の固定分濃度が３０％となるように変更した以外は、実施例１と同様にして、透明ハードコートフィルムを作製した。
【実施例１０】
【００４６】
エチルセロソルブによる希釈で塗工液の固定分濃度が３０％となるように変更した以外は、実施例１と同様にして、透明ハードコートフィルムを作製した。
【実施例１１】
【００４７】
レベリング剤の添加量を０．０３部に変更し、かつエチルセロソルブによる希釈で塗工液の固定分濃度が３０％となるように変更し、また予備乾燥条件を、２５℃で１２秒乾燥し、さらに４０℃で１分乾燥するように変更した以外は、実施例１と同様にして、透明ハードコートフィルムを作製した。
【００４８】
比較例９
レベリング剤を全く添加せず、かつエチルセロソルブによる希釈で塗工液の固定分濃度が３０％となるように変更した以外は、実施例１と同様にして、透明ハードコートフィルムを作製した。
【００４９】
上記の実施例１〜１１および比較例１〜９の各透明ハードコートフィルムの作製において、透明ハードコート層用の塗工液に用いた希釈溶媒の種類、塗工液の固形分濃度およびレベリング剤の添加量を、表１にまとめて示した。また、塗工後の乾燥条件（予備乾燥条件および本乾燥条件）を、表２にまとめて示した。
【００５０】
表１
┌──────┬───────────┬─────┬─────────┐
│            │      希釈溶媒        │固形分濃度│  レベリング剤の  │
│            │                      │  （％）  │  添加量  （部）  │
├──────┼───────────┼─────┼─────────┤
│  実施例１  │    エチルセロソルブ  │    ４０  │      ０．５      │
│            │                      │          │                  │
│  実施例２  │    シクロヘキサノン  │    ４０  │      ０．５      │
├──────┼───────────┼─────┼─────────┤
│  比較例１  │      酢酸エチル      │    ４０  │      ０．５      │
│            │                      │          │                  │
│  比較例２  │      トルエン        │    ４０  │      ０．５      │
│            │                      │          │                  │
│  比較例３  │メチルイソブチルケトン│    ４０  │      ０．５      │
│            │                      │          │                  │
│  比較例４  │      酢酸ブチル      │    ４０  │      ０．５      │
├──────┼───────────┼─────┼─────────┤
│  実施例３  │    エチルセロソルブ  │    ４０  │      ０．５      │
│            │                      │          │                  │
│  実施例４  │    シクロヘキサノン  │    ４０  │      ０．５      │
├──────┼───────────┼─────┼─────────┤
│  比較例５  │      酢酸エチル      │    ４０  │      ０．５      │
│            │                      │          │                  │
│  比較例６  │      トルエン        │    ４０  │      ０．５      │
│            │                      │          │                  │
│  比較例７  │メチルイソブチルケトン│    ４０  │      ０．５      │
│            │                      │          │                  │
│  比較例８  │      酢酸ブチル      │    ４０  │      ０．５      │
├──────┼───────────┼─────┼─────────┤
│  実施例５  │    エチルセロソルブ  │    ３０  │      ０．０２    │
│            │                      │          │                  │
│  実施例６  │    エチルセロソルブ  │    ３０  │      ０．０４    │
│            │                      │          │                  │
│  実施例７  │    エチルセロソルブ  │    ３０  │      ０．０６    │
│            │                      │          │                  │
│  実施例８  │    エチルセロソルブ  │    ３０  │      ０．１２    │
│            │                      │          │                  │
│  実施例９  │    エチルセロソルブ  │    ３０  │      ０．２５    │
│            │                      │          │                  │
│  実施例10  │    エチルセロソルブ  │    ３０  │      ０．５      │
│            │                      │          │                  │
│  実施例11  │    エチルセロソルブ  │    ３０  │      ０．０３    │
├──────┼───────────┼─────┼─────────┤
│  比較例９  │    エチルセロソルブ  │    ３０  │      ０          │
└──────┴───────────┴─────┴─────────┘
【００５１】
表２
┌──────┬──────────────────────────┐
│            │                  乾  燥  条  件                    │
│            ├─────────────────┬────────┤
│            │          予  備  乾  燥          │    本乾燥      │
├──────┼─────────────────┼────────┤
│  実施例１  │          ２５℃×５分            │  ８０℃×３分  │
│            │                                  │                │
│  実施例２  │          ２５℃×５分            │  ８０℃×３分  │
├──────┼─────────────────┼────────┤
│  比較例１  │          ２５℃×５分            │  ８０℃×３分  │
│            │                                  │                │
│  比較例２  │          ２５℃×５分            │  ８０℃×３分  │
│            │                                  │                │
│  比較例３  │          ２５℃×５分            │  ８０℃×３分  │
│            │                                  │                │
│  比較例４  │          ２５℃×５分            │  ８０℃×３分  │
├──────┼─────────────────┼────────┤
│  実施例３  │    ２５℃×１２秒／４０℃×１分  │  ８０℃×３分  │
│            │                                  │                │
│  実施例４  │    ２５℃×１２秒／４０℃×１分  │  ８０℃×３分  │
├──────┼─────────────────┼────────┤
│  比較例５  │    ２５℃×１２秒／４０℃×１分  │  ８０℃×３分  │
│            │                                  │                │
│  比較例６  │    ２５℃×１２秒／４０℃×１分  │  ８０℃×３分  │
│            │                                  │                │
│  比較例７  │    ２５℃×１２秒／４０℃×１分  │  ８０℃×３分  │
│            │                                  │                │
│  比較例８  │    ２５℃×１２秒／４０℃×１分  │  ８０℃×３分  │
├──────┼─────────────────┼────────┤
│  実施例５  │          ２５℃×５分            │  ８０℃×３分  │
│            │                                  │                │
│  実施例６  │          ２５℃×５分            │  ８０℃×３分  │
│            │                                  │                │
│  実施例７  │          ２５℃×５分            │  ８０℃×３分  │
│            │                                  │                │
│  実施例８  │          ２５℃×５分            │  ８０℃×３分  │
│            │                                  │                │
│  実施例９  │          ２５℃×５分            │  ８０℃×３分  │
│            │                                  │                │
│  実施例10  │          ２５℃×５分            │  ８０℃×３分  │
│            │                                  │                │
│  実施例11  │    ２５℃×１２秒／４０℃×１分  │  ８０℃×３分  │
├──────┼─────────────────┼────────┤
│  比較例９  │          ２５℃×５分            │  ８０℃×３分  │
└──────┴─────────────────┴────────┘
【００５２】
つぎに、上記の実施例１〜１１および比較例１〜９の各透明ハードコートフィルムについて、下記の方法により、干渉縞、耐擦傷性および鉛筆硬度の評価を行った。これらの結果は、表３に示されるとおりであった。
【００５３】
＜干渉縞の評価＞
三波長の蛍光灯を用い、透明ハードコートフィルムの透明ハードコート層が形成されていない面に三菱レイヨン製の黒色アクリル板（厚さ２．０mm）を粘着剤にて貼り合わせて裏面の反射をなくし、以下の基準にて、目視にて評価した。
１：数mmの間隔で干渉縞が確認できる
２：数cmの間隔で干渉縞が確認できる
３：やや干渉縞あり（２と４の中間レベル）
４：干渉色の変化が薄く確認できる
５：干渉縞はほとんど目立たない
【００５４】
＜耐擦傷性の評価＞
透明ハードコートフィルムを幅２５mm、長さ１００mm以上の大きさに切断し、この試料を透明ハードコート層が表側となるようにガラス板に貼り付けた。直径２５mmの円柱の平滑な断面にスチールウール＃００００を均一に取り付け、これを荷重４００ｇで上記試料の表面を毎秒約１００mmの速度で１０往復した。この試験により、試料表面に幅１０μｍ以上の傷が発生するかどうかを目視にて調べ、以下の基準にて、評価した。
○・・・傷が全くない
△・・・細かな傷はあるが、視認性への影響は小さい
×・・・明らかな傷があり、視認性を損なう
【００５５】
＜鉛筆硬度の評価＞
透明ハードコートフィルムの透明ハードコート層に対して、ＪＩＳ  Ｋ−５４００記載の鉛筆硬度試験を行い、評価した。
【００５６】
表３
┌──────┬────────┬──────┬──────┐
│            │    干渉縞      │  耐擦傷性  │  鉛筆硬度  │
├──────┼────────┼──────┼──────┤
│  実施例１  │      ３        │    ○      │    ３Ｈ    │
│            │                │            │            │
│  実施例２  │      ３        │    ○      │    ３Ｈ    │
├──────┼────────┼──────┼──────┤
│  比較例１  │      １        │    ○      │    ３Ｈ    │
│            │                │            │            │
│  比較例２  │      １        │    ○      │    ３Ｈ    │
│            │                │            │            │
│  比較例３  │      １        │    ○      │    ３Ｈ    │
│            │                │            │            │
│  比較例４  │      １        │    ○      │    ３Ｈ    │
├──────┼────────┼──────┼──────┤
│  実施例３  │      ３        │    ○      │    ３Ｈ    │
│            │                │            │            │
│  実施例４  │      ３        │    ○      │    ３Ｈ    │
├──────┼────────┼──────┼──────┤
│  比較例５  │      ２        │    ○      │    ３Ｈ    │
│            │                │            │            │
│  比較例６  │      ２        │    ○      │    ３Ｈ    │
│            │                │            │            │
│  比較例７  │      ２        │    ○      │    ３Ｈ    │
│            │                │            │            │
│  比較例８  │      ２        │    ○      │    ３Ｈ    │
├──────┼────────┼──────┼──────┤
│  実施例５  │      ３        │    ○      │    ３Ｈ    │
│            │                │            │            │
│  実施例６  │      ５        │    ○      │    ３Ｈ    │
│            │                │            │            │
│  実施例７  │      ４        │    ○      │    ３Ｈ    │
│            │                │            │            │
│  実施例８  │      ４        │    ○      │    ３Ｈ    │
│            │                │            │            │
│  実施例９  │      ３        │    ○      │    ３Ｈ    │
│            │                │            │            │
│  実施例10  │      ３        │    ○      │    ３Ｈ    │
│            │                │            │            │
│  実施例11  │      ５        │    ○      │    ３Ｈ    │
├──────┼────────┼──────┼──────┤
│  比較例９  │      １        │    ○      │    ３Ｈ    │
└──────┴────────┴──────┴──────┘
【００５７】
上記の実施例１〜１１と比較例１〜９との対比より、透明ハードコート層用の塗工液に蒸気圧の低い希釈溶媒を用い、かつレベリング剤を特定量添加することにより、干渉縞の目立たない透明ハードコートフィルムを製造でき、予備乾燥条件や塗工液の固形分濃度を調整することで、さらに干渉縞を目立たなくすることができる。
すなわち、本発明の製造方法によれば、透明ハードコート層用の塗工液に従来のように超微粒子や色素などを含有させることなく、三波長蛍光灯下においても、干渉縞が目立たない透明ハードコートフィルムを製造することができる。
【産業上の利用可能性】
【００５８】
本発明により製造される透明ハードコートフィルムは、ハードコート性を維持したまま干渉縞による視認性の低下がなく、透明性、耐擦傷性および視認性にすぐれたハードコートフィルムとして、各種の光学素子や画像表示装置などに幅広く使用でき、とくに液晶ディスプレイやペン入力タイプのタッチパネルヘの使用に適している。
【図面の簡単な説明】
【００５９】
【図１】本発明の透明ハードコートフィルムの一例を示す断面図である。
【図２】本発明の透明ハードコートフィルムの他の例を示す断面図である。
【符号の説明】
【００６０】
１  透明基材フィルム
２  透明ハードコート層
３Ａ，３Ｂ  透明ハードコートフィルム
【図１】
2005290090.tif 000003
【図２】
2005290090.tif 000004